(57)【特許請求の範囲】
【請求項１】
第１充填材および第１ゴムラテックス溶液を含む配合溶液を凝固させる工程と、
第２充填材を含むスラリー溶液、第２ゴムラテックス溶液、および前記配合溶液を凝固させる工程により得られた事前凝固物を含む混合液を撹拌する工程とを含むゴムウエットマスターバッチの製造方法。
【請求項２】
前記事前凝固物の粒径（９０％Ｄ）は１ｍｍ以上である請求項１に記載のゴムウエットマスターバッチの製造方法。
【請求項３】
前記第２ゴムラテックス溶液が固形分を含み、
前記混合液中の前記事前凝固物の含有量は、前記第２充填材、前記固形分および前記事前凝固物の合計１００質量％中、０．１〜２０質量％である請求項１または２に記載のゴムウエットマスターバッチの製造方法。
【請求項４】
前記事前凝固物が水を含む請求項１〜３のいずれかに記載のゴムウエットマスターバッチの製造方法。
【請求項５】
前記混合液を撹拌する工程により得られた凝固混合液を凝固させる工程と、
前記凝固混合液を凝固させる工程により得られた凝固物を脱水する工程とをさらに含む請求項１〜４のいずれかに記載のゴムウエットマスターバッチの製造方法。
【請求項６】
請求項１〜５のいずれかに記載のゴムウエットマスターバッチの製造方法でゴムウエットマスターバッチを製造し、前記ゴムウエットマスターバッチの混練をおこなう工程を含む、ゴム組成物の製造方法。
【請求項７】
請求項６に記載のゴム組成物の製造方法でゴム組成物を製造し、前記ゴム組成物を用いて空気入りタイヤを作製する工程を含む、空気入りタイヤの製造方法。
【発明の詳細な説明】
【技術分野】
【０００１】
本発明は、ゴムウエットマスターバッチの製造方法、ゴムウエットマスターバッチ、ゴム組成物および空気入りタイヤに関する。
【背景技術】
【０００２】
従来から、ゴム業界においては、カーボンブラックなどの充填材を含有するゴム組成物を製造する際の加工性や充填材の分散性を向上させるために、ゴムウエットマスターバッチを用いることが知られている。これは、充填材と分散溶媒とを予め一定の割合で混合し、機械的な力で充填材を分散溶媒中に分散させた充填材含有スラリー溶液と、ゴムラテックス溶液と、を液相で混合し、その後、酸などの凝固剤を加えて凝固させたものを回収して乾燥するものである。ゴムウエットマスターバッチを用いる場合、充填材とゴムとを固相で混合して得られるゴムドライマスターバッチを用いる場合に比べて、充填材の分散性に優れ、加工性や補強性などのゴム物性に優れるゴム組成物が得られる。このようなゴム組成物を原料とすることで、例えば転がり抵抗が低減され、耐疲労性に優れた空気入りタイヤなどのゴム製品を製造することができる。
【０００３】
ゴムウエットマスターバッチの製造方法に関して、特許文献１には、天然ゴムラテックス水溶液とカーボンブラックスラリーを混合したもの（以下、「混合体」という）を撹拌しながら、混合体にギ酸を加えて、凝固させる方法が記載されている。
【先行技術文献】
【特許文献】
【０００４】
【特許文献１】特開２００６−２１３８６６号公報
【発明の概要】
【発明が解決しようとする課題】
【０００５】
しかしながら、本発明者が鋭意検討したところ、特許文献１に記載された方法では、混合体が天然ゴムラテックス水溶液およびカーボンブラックスラリーからなるため、撹拌の初期に、撹拌により混合体に効率的にせん断（シェア）を与えられず、目的の発熱性を示すゴムウエットマスターバッチを得るために撹拌時間がかかることがわかった。本発明者がさらに鋭意検討したところ、特許文献１に記載された方法では、撹拌であまり凝固がすすまず、ギ酸で急激に凝固がすすむため、発熱性が低下することもわかった。
【０００６】
本発明は上記実情に鑑みてなされたものであり、その目的は、撹拌時間を短縮することが可能で、発熱性に優れた加硫ゴムの原料となるゴムウエットマスターバッチを得られるゴムウエットマスターバッチの製造方法を提供することにある。
【課題を解決するための手段】
【０００７】
即ち本発明は、第１充填材および第１ゴムラテックス溶液を含む配合溶液を凝固させる工程と、第２充填材を含むスラリー溶液、第２ゴムラテックス溶液および配合溶液を凝固させる工程により得られた事前凝固物を含む混合液を撹拌する工程とを含むゴムウエットマスターバッチの製造方法、に関する。本発明に係る製造方法では、スラリー溶液、第２ゴムラテックス溶液および事前凝固物を含む混合液を撹拌するため、撹拌の初期から混合液に効率的にせん断を与えることが可能で、撹拌時間を短縮できる。しかも、せん断により効率的に凝固がすすむので、穏やかな条件下で凝固をすすめることが可能で、熱履歴を低減できる。したがって、発熱性に優れた加硫ゴムの原料となるゴムウエットマスターバッチを得られる。
【０００８】
事前凝固物の粒径（９０％Ｄ）は１ｍｍ以上であることが好ましい。１ｍｍ以上であると、混合液に効率的にせん断を与えることが可能で、撹拌時間を短縮できる。せん断により効率的に凝固がすすむので、発熱性に優れた加硫ゴムの原料となるゴムウエットマスターバッチを得られる。
【０００９】
混合液中の事前凝固物の含有量は、第２充填材、第２ゴムラテックス溶液の固形分および事前凝固物の合計１００質量％中、０．１〜２０質量％であることが好ましい。０．１質量％以上であると、混合液に効率的にせん断を与えることが可能で、撹拌時間を短縮できる。せん断により効率的に凝固がすすむので、発熱性に優れた加硫ゴムの原料となるゴムウエットマスターバッチを得られる。一方、事前凝固物が受ける熱履歴は、第２ゴムラテックス溶液中の固形分が受ける熱履歴よりも大きいので、事前凝固物の含有量が２０質量％をこえると発熱性に優れた加硫ゴムの原料となるゴムウエットマスターバッチを得ることが難しいことがある。
【００１０】
事前凝固物が水を含んでもよい。
【００１１】
本発明に係るゴムウエットマスターバッチの製造方法は、混合液を撹拌する工程により得られた凝固混合液を凝固させる工程と、凝固混合液を凝固させる工程により得られた凝固物を脱水する工程とをさらに含んでもよい。
【００１２】
本発明はまた、かかる製造方法により得られたゴムウエットマスターバッチに関する。
【００１３】
本発明はまた、かかるゴムウエットマスターバッチを含むゴム組成物に関する。本発明に係るゴム組成物は、タイヤに好適に使用できる。本発明はまた、かかるゴム組成物を用いて得られた空気入りタイヤに関する。
【発明を実施するための形態】
【００１４】
［ゴムウエットマスターバッチの製造方法］
本発明に係るゴムウエットマスターバッチの製造方法は、第１充填材および第１ゴムラテックス溶液を含む配合溶液を凝固させる工程と、第２充填材を含むスラリー溶液、第２ゴムラテックス溶液および配合溶液を凝固させる工程により得られた事前凝固物を含む混合液を撹拌する工程とを含む。
【００１５】
本発明に係るゴムウエットマスターバッチの製造方法は、第１充填材および第１ゴムラテックス溶液を混合することにより配合溶液を得る工程をさらに含んでもよい。本発明に係るゴムウエットマスターバッチの製造方法は、スラリー溶液を得る工程をさらに含んでもよい。
【００１６】
すなわち、本発明に係るゴムウエットマスターバッチの製造方法は、配合溶液を得る工程と、配合溶液を凝固させる工程と、スラリー溶液を得る工程と、混合液を撹拌する工程とを含むことがある。
【００１７】
（配合溶液を得る工程）
配合溶液を得る工程は、第１充填材および第１ゴムラテックス溶液を混合するステップ（Ｉ）と、ステップ（Ｉ）により得られた充填材スラリー溶液および第３ゴムラテックス溶液を混合することにより配合溶液を得るステップ（ＩＩ）とを含むことが好ましい。ステップ（Ｉ）により、第１充填材の表面の一部または全部に極薄いラテックス相を生成することが可能で、第１充填材の再凝集を防止できる。ステップ（Ｉ）、（ＩＩ）では、さらに界面活性剤などを混合してもよい。
【００１８】
第１充填材とは、カーボンブラック、シリカ、クレー、タルク、炭酸カルシウム、炭酸マグネシウム、水酸化アルミニウムなど、ゴム工業において通常使用される無機充填材を意味する。無機充填材の中でも、カーボンブラックを特に好適に使用することができる。
【００１９】
カーボンブラックとしては、例えばＳＡＦ、ＩＳＡＦ、ＨＡＦ、ＦＥＦ、ＧＰＦなど、通常のゴム工業で使用されるカーボンブラックの他、アセチレンブラックやケッチェンブラックなどの導電性カーボンブラックを使用することができる。カーボンブラックは、通常のゴム工業において、そのハンドリング性を考慮して造粒された、造粒カーボンブラックであってもよく、未造粒カーボンブラックであってもよい。
【００２０】
第１ゴムラテックス溶液としては、天然ゴムラテックス溶液および合成ゴムラテックス溶液を使用することができる。第１ゴムラテックス溶液は分散溶媒を含む。
【００２１】
天然ゴムラテックス溶液は、植物の代謝作用による天然の生産物であり、特に分散溶媒が水である、天然ゴム／水系のものが好ましい。天然ゴムラテックス溶液については濃縮ラテックスやフィールドラテックスといわれる新鮮ラテックスなど区別なく使用できる。合成ゴムラテックス溶液としては、例えばスチレン−ブタジエンゴム、ブタジエンゴム、ニトリルゴム、クロロプレンゴムを乳化重合により製造したものがある。
【００２２】
分散溶媒としては、特に水を使用することが好ましいが、例えば有機溶媒を含有する水であってもよい。
【００２３】
第１ゴムラテックス溶液の固形分（ゴム）濃度は、好ましくは０．１〜５質量％、より好ましくは０．２〜１．５質量％である。
【００２４】
ステップ（Ｉ）により得られた充填材スラリー溶液に関し、充填材スラリー溶液中の固形分量は、第１充填材との質量比で好ましくは０．５〜１０％、より好ましくは１〜６％である。
【００２５】
第３ゴムラテックス溶液としては、天然ゴムラテックス溶液および合成ゴムラテックス溶液を使用することができる。第３ゴムラテックス溶液は分散溶媒を含む。
【００２６】
第３ゴムラテックス溶液の固形分濃度は、凝固物を乾燥させるために必要な時間・労力などを考慮して、適宜設定できる。時間・労力を考慮すると、第３ゴムラテックス溶液の固形分濃度は、第１ゴムラテックス溶液の固形分濃度よりも高いことが好ましい。具体的には、第３ゴムラテックス溶液の固形分濃度は、好ましくは１０〜６０質量％、より好ましくは２０〜３０質量％である。
【００２７】
ステップ（Ｉ）およびステップ（ＩＩ）における混合方法としては、例えば、高せん断ミキサー、ハイシアーミキサー、ホモミキサー、ボールミル、ビーズミル、高圧ホモジナイザー、超音波ホモジナイザー、コロイドミルなどの一般的な分散機で撹拌して混合する方法などが挙げられる。
【００２８】
「高せん断ミキサー」とは、ローターとステーターとを備えるミキサーであって、高速回転が可能なローターと、固定されたステーターと、の間に精密なクリアランスを設けた状態でローターが回転することにより、高せん断作用が働くミキサーを意味する。このような高せん断作用を生み出すためには、ローターとステーターとのクリアランスを０．８ｍｍ以下とし、ローターの周速を５ｍ／ｓ以上とすることが好ましい。このような高せん断ミキサーは、市販品を使用することができ、例えばＳＩＬＶＥＲＳＯＮ社製「ハイシアーミキサー」が挙げられる。
【００２９】
配合溶液が、第１充填材および第１ゴムラテックス溶液を含む。ステップ（Ｉ）およびステップ（ＩＩ）により配合溶液を得た場合、配合溶液が第３ゴムラテックス溶液などをさらに含む。
【００３０】
配合溶液中の第１充填材の含有量は、第１ゴムラテックス溶液の固形分および第３ゴムラテックス溶液の固形分の合計１００質量部に対し、好ましくは１０質量部以上、より好ましくは２０質量部以上、さらに好ましくは３０質量部以上である。一方、配合溶液中の第１充填材の含有量は、合計１００質量部に対し、好ましくは８０質量部以下、より好ましくは７０質量部以下、さらに好ましくは６０質量部以下である。
【００３１】
（配合溶液を凝固させる工程）
配合溶液を凝固させる工程は、好ましくは、配合溶液を撹拌することにより凝固させる工程である。なお、配合溶液を凝固させる工程は、配合溶液に凝固剤を添加するステップを含まないことが好ましい。凝固剤としては、酸などが挙げられる。
【００３２】
撹拌時間は、好ましくは３分以上、より好ましくは５分以上、さらに好ましくは８分以上である。一方、撹拌時間は、好ましくは６０分以下、より好ましくは４５分以下である。
【００３３】
配合溶液を凝固させる工程により得られた事前凝固物は、第１充填材およびゴム成分を含む。事前凝固物は、水をさらに含むことが好ましい。水は、第１ゴムラテックス溶液などに由来する。
【００３４】
事前凝固物の粒径（９０％Ｄ）は、好ましくは１ｍｍ以上である。一方、事前凝固物の粒径（９０％Ｄ）は、好ましくは１００ｍｍ以下、より好ましくは５０ｍｍ以下である。
なお、事前凝固物の粒径（９０％Ｄ）は、次の方法で測定する。
［粒径（９０％Ｄ）の測定］
ＪＩＳ Ｚ−８８１５−１９９４に準拠してふるい分け試験を行い、事前凝固物の粒径分布を測定する。次いで、ふるいの目開きごとのふるい上百分率を、最大目開きから順に加算することにより得られた積算ふるい上百分率が９０％となる目開きを算出する。積算ふるい上百分率が９０％となる目開きを「粒径（９０％Ｄ）」という。
【００３５】
（スラリー溶液を得る工程）
スラリー溶液を得る工程としては、例えば、第２充填材およびスラリー溶液用分散溶媒を混合することによりスラリー溶液を得る工程、第２充填材および第４ゴムラテックス溶液を混合することによりスラリー溶液を得る工程などが挙げられる。なかでも、第２充填材および第４ゴムラテックス溶液を混合することによりスラリー溶液を得る工程が好ましい。これにより、第２充填材の表面の一部または全部に極薄いラテックス相を生成することが可能で、第２充填材の再凝集を防止できる。
【００３６】
第２充填材とは、カーボンブラック、シリカ、クレー、タルク、炭酸カルシウム、炭酸マグネシウム、水酸化アルミニウムなど、ゴム工業において通常使用される無機充填材を意味する。無機充填材の中でも、カーボンブラックを特に好適に使用することができる。
【００３７】
スラリー溶液用分散溶媒としては、特に水を使用することが好ましいが、例えば有機溶媒を含有する水であってもよい。
【００３８】
第４ゴムラテックス溶液としては、天然ゴムラテックス溶液および合成ゴムラテックス溶液を使用することができる。第４ゴムラテックス溶液は分散溶媒を含む。
【００３９】
第４ゴムラテックス溶液の固形分濃度は、好ましくは０．１〜５質量％、より好ましくは０．２〜１．５質量％である。
【００４０】
混合方法としては、例えば、高せん断ミキサー、ハイシアーミキサー、ホモミキサー、ボールミル、ビーズミル、高圧ホモジナイザー、超音波ホモジナイザー、コロイドミルなどの一般的な分散機で撹拌して混合する方法などが挙げられる。
【００４１】
スラリー溶液が第２充填材を含む。そして、スラリー溶液が第４ゴムラテックス溶液をさらに含むことがある。
【００４２】
（混合液を撹拌する工程）
混合液を撹拌する工程は、より具体的には、スラリー溶液、第２ゴムラテックス溶液および事前凝固物を配合するステップ（ｉ）と、ステップ（ｉ）により得られた混合液を撹拌するステップ（ｉｉ）とを含むことが好ましい。
【００４３】
ステップ（ｉｉ）は、好ましくは、混合液に熱を与えながら撹拌することにより混合液を凝固させるステップである。事前凝固物を含む混合液を撹拌するため、撹拌の初期から混合液に効率的にせん断を与えることが可能で、撹拌時間を短縮できる。しかも、せん断により効率的に凝固がすすむので、穏やかな条件下で凝固をすすめることが可能で、ゴム成分が受ける熱履歴を低減できる。
【００４４】
第２ゴムラテックス溶液としては、天然ゴムラテックス溶液および合成ゴムラテックス溶液を使用することができる。第２ゴムラテックス溶液は分散溶媒を含む。
【００４５】
第２ゴムラテックス溶液の固形分濃度は、凝固物を乾燥させるために必要な時間・労力などを考慮して、適宜設定できる。具体的には、第２ゴムラテックス溶液の固形分濃度は、好ましくは１０〜６０質量％、より好ましくは２０〜３０質量％である。
【００４６】
混合液に関し、事前凝固物の含有量は、第２充填材、第４ゴムラテックス溶液中の固形分、第２ゴムラテックス溶液中の固形分および事前凝固物の合計１００質量％中、好ましくは０．１質量％以上、より好ましくは１質量％以上である。一方、事前凝固物の含有量は、合計１００質量％中、好ましくは２０質量％以下、より好ましくは１０質量％以下である。
【００４７】
撹拌方法としては、例えば、高せん断ミキサー、ハイシアーミキサー、ホモミキサー、ボールミル、ビーズミル、高圧ホモジナイザー、超音波ホモジナイザー、コロイドミルなどの一般的な分散機を使用して撹拌する方法などが挙げられる。
【００４８】
撹拌時間は、好ましくは３分以上、より好ましくは５分以上、さらに好ましくは８分以上である。一方、撹拌時間は、好ましくは６０分以下、より好ましくは４５分以下である。
【００４９】
混合液を撹拌することにより得られた凝固混合液は、凝固物を含む。
【００５０】
（その他の工程）
本発明に係るゴムウエットマスターバッチの製造方法は、凝固混合液を凝固させる工程をさらに含んでもよい。凝固混合液を凝固させる工程は、具体的には、凝固混合液に酸を添加することにより凝固混合液を凝固させる工程であり、より具体的には、凝固混合液を撹拌しながら凝固混合液に酸を添加する工程である。酸としては、凝固用として通常使用されるギ酸、硫酸などが挙げられる。
【００５１】
本発明に係るゴムウエットマスターバッチの製造方法は、凝固混合液を凝固させる工程により得られた凝固物を脱水する工程をさらに含んでもよい。凝固物を脱水することによりゴムウエットマスターバッチを得ることができる。
【００５２】
脱水方法としては、単軸押出機、オーブン、真空乾燥機、エアードライヤーなどの乾燥装置を使用して脱水する方法が挙げられる。なかでも、単軸押出機で脱水する方法が好ましい。単軸押出機を使用することにより、脱水・乾燥・可塑化できる。
【００５３】
なお、本発明に係るゴムウエットマスターバッチの製造方法は、凝固混合液から凝固物を取り出す工程をさらに含んでもよい。かかる工程により得られた凝固物を脱水することによりゴムウエットマスターバッチを得ることができる。
【００５４】
得られたゴムウエットマスターバッチを必要に応じて直方体状、略直方体状などに成型してもよい。
【００５５】
以上の方法により得られたゴムウエットマスターバッチが、ゴム成分および充填材を含む。そして、充填材が、第１充填材および第２充填材を含む。
【００５６】
ゴムウエットマスターバッチ中の充填材の含有量は、ゴム成分１００質量部に対し、好ましくは１０質量部以上、より好ましくは２０質量部以上、さらに好ましくは３０質量部以上である。一方、充填材の含有量は、ゴム成分１００質量部に対し、好ましくは８０質量部以下、より好ましくは７０質量部以下、さらに好ましくは６０質量部以下である。
【００５７】
［ゴム組成物］
本発明に係るゴム組成物は、ゴムウエットマスターバッチと、必要に応じて硫黄系加硫剤、加硫促進剤、シランカップリング剤、酸化亜鉛、ステアリン酸、加硫促進助剤、加硫遅延剤、有機過酸化物、老化防止剤、ワックスやオイルなどの軟化剤、加工助剤などとを混練することにより、得ることができる。
【００５８】
本発明に係るゴム組成物は、ゴムウエットマスターバッチを含む。本発明に係るゴム組成物は、硫黄系加硫剤、加硫促進剤、シランカップリング剤、酸化亜鉛、ステアリン酸、加硫促進助剤、加硫遅延剤、有機過酸化物、老化防止剤、ワックスやオイルなどの軟化剤、加工助剤などをさらに含んでもよい。
【００５９】
硫黄系加硫剤としての硫黄は通常のゴム用硫黄であればよく、例えば粉末硫黄、沈降硫黄、不溶性硫黄、高分散性硫黄などを用いることができる。硫黄の含有量は、ゴム成分１００質量部に対して０．３〜６質量部であることが好ましい。硫黄の含有量が０．３質量部未満であると、加硫ゴムの架橋密度が不足してゴム強度などが低下し、６質量部を超えると、特に耐熱性および耐久性の両方が悪化する。加硫ゴムのゴム強度を良好に確保し、耐熱性と耐久性をより向上するためには、硫黄の含有量がゴム成分１００質量部に対して１．５〜５．５質量部であることがより好ましく、２．０〜４．５質量部であることがさらに好ましい。
【００６０】
加硫促進剤としては、ゴム加硫用として通常用いられる、スルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などの加硫促進剤を単独、または適宜混合して使用しても良い。加硫促進剤の含有量は、ゴム成分１００質量部に対して１〜５質量部であることがより好ましく、１．５〜４質量部であることがさらに好ましい。
【００６１】
老化防止剤としては、ゴム用として通常用いられる、芳香族アミン系老化防止剤、アミン−ケトン系老化防止剤、モノフェノール系老化防止剤、ビスフェノール系老化防止剤、ポリフェノール系老化防止剤、ジチオカルバミン酸塩系老化防止剤、チオウレア系老化防止剤などの老化防止剤を単独、または適宜混合して使用しても良い。老化防止剤の含有量は、ゴム成分１００質量部に対して０．５〜６．０質量部であることがより好ましく、１．０〜４．５質量部であることがさらに好ましい。
【００６２】
本発明に係るゴム組成物は、空気入りタイヤに好適に使用できる。具体的には、空気入りタイヤのタイヤ部材の原料として好適に使用できる。より具体的には、トレッドなどの原料として好適に使用できる。
【００６３】
本発明に係る空気入りタイヤは、例えば、かかるゴム組成物を用いて得られたタイヤ部材を備える。
【実施例】
【００６４】
以下、本発明の構成と効果を具体的に示す実施例などについて説明する。使用原料は以下のとおりである。
【００６５】
［使用原料］
ａ）  天然ゴムラテックス溶液  天然ゴム新鮮ラテックス溶液に常温で水を加えてゴム成分２５質量％に調整したもの
ｂ）  天然ゴム新鮮ラテックス溶液（ＮＲフィールドラテックス、Ｄｒｙ  Ｒｕｂｂｅｒ  Ｃｏｎｔｅｎｔ＝３１．２％、質量平均分子量Ｍｗ＝２３．２万）  Ｇｏｌｄｅｎ  Ｈｏｐｅ社製
ｃ）  Ｎ３３０（カーボンブラック）  「シースト３」東海カーボン社製
ｄ）  凝固剤  ギ酸（一級８５％、１０％溶液を希釈して、ｐＨ１．２に調整したもの）、ナカライテスク社製
ｅ）  亜鉛華  「１号亜鉛華」三井金属社製
ｆ）  ステアリン酸  「ルナックＳ−２０」花王社製
ｇ）  ワックス  「ＯＺＯＡＣＥ０３５５」日本精蝋社製
ｈ）  老化防止剤Ａ  「ノクラック６Ｃ」大内新興化学工業社製
ｉ）  老化防止剤Ｂ  「ＲＤ」大内新興化学工業社製
ｊ）  硫黄  「粉末硫黄」鶴見化学工業社製
ｋ）  加硫促進剤  「ノクセラーＮＳ−Ｐ」大内新興化学工業社製
【００６６】
［事前凝固物の調製］
０．５質量％に調整した希薄天然ゴムラテックス溶液にカーボンブラック５０質量部を添加し、次いで５０℃に保持しながらシルバーソン社製攪拌機（フラッシュブレンド）を使用してカーボンブラックを分散させることにより（フラッシュブレンドの条件：３６００ｒｐｍ、３０ｍｉｎ）、「天然ゴムラテックス粒子が付着したカーボンブラック含有スラリー溶液」を得た（微分散工程）。「天然ゴムラテックス粒子が付着したカーボンブラック含有スラリー溶液」に、天然ゴムラテックス溶液（固形分（ゴム）濃度２５質量％となるように水を添加して調整されたもの）を、微分散工程で使用した天然ゴムラテックス溶液と合わせて、固形分（ゴム）量で１００質量部となるように添加することにより、「天然ゴムラテックス粒子が付着したカーボンブラック含有天然ゴムラテックス溶液」を得た。カワタ社製混合器（スーパーミキサーＳＭＶ‐２００）を使用して、「天然ゴムラテックス粒子が付着したカーボンブラック含有天然ゴムラテックス溶液」を撹拌することにより凝固させた。特定の混合時間毎にサンプリングすることにより、９０％Ｄが１ｍｍである事前凝固物１（３分時）、９０％Ｄが５ｍｍである事前凝固物２（８分時）、９０％Ｄが５０ｍｍである事前凝固物３（１５分時）、９０％Ｄが１００ｍｍである事前凝固物４（３０分時）を得た。
【００６７】
［天然ゴムウエットマスターバッチの調製］
（実施例１〜７）
「天然ゴムラテックス粒子が付着したカーボンブラック含有スラリー溶液」、天然ゴムラテックス溶液（固形分（ゴム）濃度２５質量％となるように水を添加して調整されたもの）および事前凝固物を配合することにより、事前凝固物を表１に記載の量含む混合液を得た。混合液を表１に記載の時間で撹拌することにより、凝固させ、凝固混合液を得た。９０℃になるように凝固混合液を温めた後、凝固混合液にギ酸１０質量％水溶液をｐＨ４に成るまで添加し、さらに凝固させて、凝固物を得た。凝固物をスエヒロＥＰＭ社製スクリュープレスＶ−０２型で水分率１．５％以下まで乾燥することにより、表１に記載の組成の天然ゴムウエットマスターバッチを得た。
【００６８】
（比較例１〜２）
事前凝固物を配合しなかった点以外は、実施例１と同様の方法で天然ゴムウエットマスターバッチを得た。
【００６９】
［評価］
表１に記載の配合処方に従い、各配合剤を配合し、神戸製鋼社製のＢ型バンバリーミキサーを用いて混練し、混練物を得た。混練物を１５０℃、３０分間の条件で加硫することにより、加硫ゴムを得た。加硫ゴムについて、以下の評価条件に基づいて発熱性を評価した。結果を表１に示す。
【００７０】
（加硫ゴムの発熱性）
ＪＩＳ  Ｋ６２６５に準じて、加硫ゴムの発熱性を、損失正接ｔａｎδにより評価した。なお、ｔａｎδは、ＵＢＭ社製レオスペクトロメーターＥ４０００を使用し、５０Ｈｚ、８０℃、動的歪２％の状態で測定した。ｔａｎδの評価結果は、比較例１の値を１００とした指数で表示した。数値が小さいほど発熱性が優れることを意味する。
【００７１】
【表１】
0006377495.tif 000002
【００７２】
表１から、事前凝固物を含む混合液を１０分撹拌して得られた実施例１〜７のゴムウエットマスターバッチの加硫ゴムは、発熱性に優れることがわかる。